(57)【要約】  プラスチゾル組成物の粘度を低減するのに有用な低ＶＯＣ粘度低減剤（ＬＷＲ）化合物である。アクリルプラスチゾル組成物は、２，２，４−トリメチル−１，３−ペンタンジオール（ＴＭＰＤ）等の化合物のエステルに由来する粘度低減化合物と組合せる。【特許請求の範囲】
【請求項１】
アクリルレジン、可塑剤、および粘度低減化合物を含むアクリルプラスチゾル組成物であって、該化合物が：
ａ）２，２，４−トリメチル−１，３−ペンタンジオール（ＴＭＰＤ）、２，２，４−トリメチル−１，３−ペンタンジオールモノイソブチレート（ＴＸＯＬ）、トリエチレングリコール（ＴＥＧ）、ジエチレングリコール（ＤＥＧ）、ポリグリコール（ＰＧ）、テトラエチレングリコール、２−エチルヘキサノール、イソノニルアルコール、ブタノール、またはこれらの混合物；および
ｂ）カルボン酸、脂肪酸、またはこれらの混合物；
の反応によって得られるエステルである、アクリルプラスチゾル組成物。
【請求項２】
カルボン酸または脂肪酸が、６〜１３炭素原子からなる、請求項１に記載の組成物。
【請求項３】
カルボン酸が、２−エチルヘキサン酸、カプロン酸、ヘプタン酸、カプリル酸、ノナン酸、カプリン酸、ウンデカン酸、ラウリン酸、トリデカン酸、ミリスチン酸、ペンタデカン酸、パルミチン酸、ヘプタデカン酸、アジピン酸、トリメリット酸、安息香酸、およびこれらの混合物からなる群から選択される、請求項２に記載の組成物。
【請求項４】
脂肪酸が、ステアリン酸、オレイン酸、リノール酸、リノレン酸、ガドレイン酸、バクセン酸、ペトロセリン酸、アラキドン酸からなる群から選択される、請求項２に記載の組成物。
【請求項５】
ジエステルが、２つのエステル基を有し、該２つのエステル基が、組合せの炭素カウント数約１０〜２０炭素原子を有する、請求項１に記載の組成物。
【請求項６】
エステル基が、組合せの炭素カウント数約１２〜１８炭素原子を有する、請求項５に記載の組成物。
【請求項７】
粘度低減化合物が、ＴＸＯＬ  ２−エチルヘキサノエート、ＴＭＰＤ  ビス２−エチルヘキサノエート、ＴＭＰＤ  モノ２−エチルヘキサノエートおよびＴＸＯＬ  モノラウレートの少なくとも１種である、請求項１に記載の組成物。
【請求項８】
粘度低減化合物が、約１．０質量％〜約３０質量％の量で存在する、請求項１に記載の組成物。
【請求項９】
粘度低減化合物が、約２．０質量％〜約２０質量％の量で存在する、請求項８に記載の組成物。
【請求項１０】
粘度低減化合物が、約３．０質量％〜約１５質量％の量で存在する、請求項９に記載の組成物。
【請求項１１】
低減された粘度を有するアクリルプラスチゾル組成物を製造する方法であって：
ａ）アクリルプラスチゾル；および
ｂ）粘度低減化合物；
を接触させることを含み、該化合物が：
ｉ）２，２，４−トリメチル−１，３−ペンタンジオール（ＴＭＰＤ）、２，２，４−トリメチル−１，３−ペンタンジオールモノイソブチレート（ＴＸＯＬ）、トリエチレングリコール（ＴＥＧ）、ジエチレングリコール（ＤＥＧ）、ポリグリコール（ＰＧ）、テトラエチレングリコール、２−エチルヘキサノール、イソノニルアルコール、ブタノール、またはこれらの混合物；および
ｉｉ）カルボン酸、脂肪酸、またはこれらの混合物；
の反応によって得られるエステルである、方法。
【請求項１２】
カルボン酸または脂肪酸が、６〜１３炭素原子の全異性体からなる、請求項１１に記載の方法。
【請求項１３】
カルボン酸が、２−エチルヘキサン酸、カプロン酸、ヘプタン酸、カプリル酸、ノナン酸、カプリン酸、ウンデカン酸、ラウリン酸、トリデカン酸、ミリスチン酸、ペンタデカン酸、パルミチン酸、ヘプタデカン酸、アジピン酸、トリメリット酸、安息香酸、およびこれらの混合物からなる群から選択される、請求項１２に記載の方法。
【請求項１４】
脂肪酸が、ステアリン酸、オレイン酸、リノール酸、リノレン酸、ガドレイン酸、バクセン酸、ペトロセリン酸、アラキドン酸からなる群から選択される、請求項１２に記載の方法。
【請求項１５】
ジエステルが、２つのエステル基を有し、２つのエステル側鎖が、組合せの炭素カウント数約１０〜２０炭素原子を有する、請求項１１に記載の方法。
【請求項１６】
ジエステルが、組合せの炭素カウント数約１２〜１８炭素原子を有する２つのエステル鎖を有する、請求項１５に記載の方法。
【請求項１７】
粘度低減化合物が、ＴＸＯＬ  ２−エチルヘキサノエート、ＴＭＰＤ  ビス２−エチルヘキサノエート、ＴＭＰＤ  モノ２−エチルヘキサノエートおよびＴＸＯＬ  モノラウレートの少なくとも１種である、請求項１１に記載の方法。
【請求項１８】
粘度低減化合物が、約１．０質量％〜約３０質量％の量で存在する、請求項１１に記載の方法。
【請求項１９】
粘度低減化合物が、約２．０質量％〜約２０質量％の量で存在する、請求項１８に記載の方法。
【請求項２０】
粘度低減化合物が、約３．０質量％〜約１５質量％の量で存在する、請求項１９に記載の方法。
【請求項２１】
請求項１に記載の組成物を含む、製造物の物品。
【請求項２２】
該物品がインク、グローブ、シーラント、接着剤またはコーティングである、請求項２１に記載の製造物の物品。
【請求項２３】
該物品が、キャスティングまたはコーティングによって製造されている、請求項２１に記載の製造物の物品。
【発明の詳細な説明】
【技術分野】
【０００１】
発明の分野
本発明は、プラスチゾルの粘度を低減するための、２，２，４−トリメチル−１，３−ペンタンジオール（ＴＭＰＤ）等の化合物のエステルを含むアクリルプラスチゾル、およびプラスチゾル組成物の製造方法に関する。
【背景技術】
【０００２】
発明の背景
アクリルプラスチゾルは、多様な有用な用途（例えばスクリーンインク、歯科用途、壁紙、および床張り）において用いられている。アクリルプラスチゾルは、系に高粘度をもたらす高分子量アクリルレジンから製造される。幾つかの場合で、高粘度によって、アクリルプラスチゾルの特定の系への使用が可能にならない。加えて、これらの系の粘度安定性は一般的にあまり良好ではない。
【０００３】
加えて、衣服（例えばＴシャツ）上への印刷用に好適なアクリルプラスチゾルインクの市場において、ＰＶＣおよびフタレートの両者を含まないインクへの要求が存在する。これは、ＰＶＣおよびフタレート不含有のインクは、より環境に優しいと考えられるからである。あるこのようなインクは、アクリルレジン（Ｄｅｇａｌａｎ  ４８９９Ｆ  Ｄｅｇｕｓｓａより）および可塑剤Ｂｅｎｚｏｆｌｅｘ  ３５４（２，２，４−トリメチル−１，３−ペンタンジオールの安息香酸ジエステル，Ｖｅｌｓｉｃｏｌより）を基にする。しかし、この可塑剤は、従来のフタレート製品よりも大幅に高価である。
【発明の概要】
【発明が解決しようとする課題】
【０００４】
本発明は、現状のアクリル可塑剤と比べてコストおよび性能の利点を与え、一方でまた、より低くより有用な粘度および改善された粘度安定性を有するプラスチゾルをもたらす。
【課題を解決するための手段】
【０００５】
発明の簡単な要約
本発明に係る第１の態様は、アクリルレジン、可塑剤、および粘度低減化合物を含み、該化合物が：ａ）２，２，４−トリメチル−１，３−ペンタンジオール（ＴＭＰＤ）、２，２，４−トリメチル−１，３−ペンタンジオールモノイソブチレート（ＴＸＯＬ）、トリエチレングリコール（ＴＥＧ）、ジエチレングリコール（ＤＥＧ）、ポリグリコール（ＰＧ）、テトラエチレングリコール、２−エチルヘキサノール、イソノニルアルコール、ブタノール、またはこれらの混合物；およびｂ）カルボン酸、脂肪酸、またはこれらの混合物；の反応によって得られるエステルである、アクリルプラスチゾル組成物に関する。
【０００６】
別の態様は、低減された粘度を有するアクリルプラスチゾル組成物の製造方法に関する。該方法は：ａ）アクリルプラスチゾル；およびｂ）粘度低減化合物；を接触させることを含み、該化合物は：ｉ）２，２，４−トリメチル−１，３−ペンタンジオール（ＴＭＰＤ）、２，２，４−トリメチル−１，３−ペンタンジオールモノイソブチレート（ＴＸＯＬ）、トリエチレングリコール（ＴＥＧ）、ジエチレングリコール（ＤＥＧ）、ポリグリコール（ＰＧ）、テトラエチレングリコール、２−エチルヘキサノール、イソノニルアルコール、ブタノール、またはこれらの混合物；およびｉｉ）カルボン酸、脂肪酸、またはこれらの混合物；の反応によって得られるエステルである。
【０００７】
さらに別の態様は、アクリルプラスチゾル組成物を含む製造物の物品に関する。
【図面の簡単な説明】
【０００８】
【図１】図１は、種々のプラスチゾル配合物のゲル化プロファイルを示す。
【図２】図２は、種々のプラスチゾル配合物の初期粘度プロファイルを示す。
【図３】図３は、１日後の種々のプラスチゾル配合物の粘度プロファイルを示す。
【図４】図４は、２日後の種々のプラスチゾル配合物の粘度プロファイルを示す。
【図５】図５は、７日後の種々のプラスチゾル配合物の粘度プロファイルを示す。
【図６】図６は、７日間に亘る種々のプラスチゾル配合物の粘度傾向を示す。
【発明を実施するための形態】
【０００９】
詳細な説明
本発明は、低ＶＯＣ粘度低減（ＬＶＶＲ）化合物を含む、低揮発性有機物量（ＶＯＣ）組成物，例えばアクリルプラスチゾル、更に、低減された粘度を有するＶＯＣ組成物の製造方法に関する。ＬＶＶＲ化合物は、化合物，例えば、２，２，４−トリメチル−１，３−ペンタンジオール（ＴＭＰＤ）のエステルである。追加のＬＶＶＲ化合物としては、化合物，例えば２，２，４−トリメチル−１，３−ペンタンジオールモノイソブチレート（ＴＸＯＬまたはＴＥＸＡＮＯＬ（登録商標））；トリエチレングリコール（ＴＥＧ）；ジエチレングリコール（ＤＥＧ）；ポリグリコール（ＰＧ）；テトラエチレングリコール；２−エチルヘキサノール；イソノニルアルコール；およびブタノール、のエステルが挙げられる。
【００１０】
本発明に係るＴＶＶＲ化合物はまた、少なくとも１種の上記で挙げた化合物と少なくとも１種のカルボン酸，例えば２−エチルヘキサン酸および脂肪酸、との反応によって得ることができる。反応は、１つまたは複数のヒドロキシル基がカルボン酸および／または脂肪酸で置換された上記で挙げた化合物のエステルをもたらす。
【００１１】
本発明において有用なカルボン酸は、典型的には、平均炭素鎖長Ｃ−６以上を有し、例えば、Ｃ−６から最大約Ｃ−１３の酸およびイソ酸である。これに代えて、化合物を変性するのに用いるカルボン酸または脂肪酸は、２つのエステル基（その中で、２つのエステル基の総炭素カウント数が約Ｃ−１０から約Ｃ−２０、または約Ｃ−１２からＣ−１８の範囲）を有する変性化合物をもたらすのがよい。例えば、ＴＭＰＤ上の２つのヒドロキシル基の１つは、４個の炭素を有するカルボン酸または脂肪酸に置換されており、次いで他のヒドロキシル基が、６〜２０個の炭素を有するカルボン酸または脂肪酸によって置換される。
【００１２】
好適なカルボン酸の非包括的な列挙としては、２−エチルヘキサン酸、カプロン酸、ヘプタン酸、カプリル酸、ノナン酸、カプリン酸、ウンデカン酸、ラウリン酸、トリデカン酸、ミリスチン酸、ペンタデカン酸、パルミチン酸、ヘプタデカン酸、アジピン酸、トリメリット酸、安息香酸、およびこれらの異性体が挙げられる。
【００１３】
好適な脂肪酸としては、ステアリン酸、オレイン酸、リノール酸、リノレン酸、ガドレイン酸、バクセン酸、ペトロセリン酸、アラキドン酸が挙げられる。
【００１４】
種々の粘度低減化合物を、プラスチゾルに、約１．０質量％〜約３０質量％の範囲、または約２．０質量％〜約２０質量％の範囲、または更に約３．０質量％〜約１５質量％の範囲で添加できる。
【００１５】
本発明において有用な例の化合物としては、ＴＸＯＬ  ２−エチルヘキサノエート、ＴＭＰＤ  ビス２−エチルヘキサノエート、ＴＭＰＤ  モノ２−エチルヘキサノエート、ＴＸＯＬ  モノラウレート、ＴＥＧ−２−エチルヘキサノエート、ＴＥＧジノネート、ＴＥＧジデカネート、ＴＥＧジアセテート、ＤＥＧ  ２−エチルヘキサノエート、ＤＥＧジアセテート、ＤＥＧジステアレート、ＤＥＧモノステアレート、ＤＥＧエチルエーテルアセテート、ＴＥＧベンジルエーテルアセテート、ＤＥＧブチルエーテルアセテート、ＰＧモノステアレート、テトラＥＧ  ２−エチルヘキサノエート、ＤＯＡ、ＤＩＮＡ、ブチルオクタノエート、ＴＯＴＭ、オクチルベンゾエート、およびこれらの混合物が挙げられる。
【００１６】
これらの化合物を用いて、低初期粘度および優れた粘度安定性を有するアクリルプラスチゾルを製造できる。これらは、高沸点物質であり、そしてプラスチゾル使用者が低ＶＯＣプロセスを操作することを可能にする。加えて、低揮発度は、バッチ毎でより完成した製品を生成する。製造プロセス中に雰囲気に損失される原料がより少なく、より効率的なプロセスをもたらすからである。
【００１７】
本発明の粘度低減化合物は、他の添加を伴いまたは伴わずに、任意の好適なプロセス，例えば、含有成分の混合または混練によって、アクリルレジン中に組込むことができる。望ましい手順は、アクリルレジン分散体（これはフィルムまたはより厚い物体にキャストできる）を形成すること、および次いで加熱して可塑化されたレジンの均一な物体を形成することを含む。このような分散体は、アクリルレジン粒子の非水性液体（可塑剤を含み、これは通常の温度ではレジンを溶解させないが高温では溶解させる）中の懸濁液である。液相が可塑剤のみからなる場合、分散体をしばしば「プラスチゾル」と称し、一方、分散液体が揮発性有機溶媒または加熱時に蒸発する有機成分も含有する場合、分散体をしばしば「オルガノゾル」と称する。プラスチゾルおよびオルガノゾルの両者は、他の添加剤（アクリルレジン組成物中で通常用いられる安定剤が挙げられる）を含むことができる。本明細書で用いる用語「プラスチゾル」は、プラスチゾルおよびオルガノゾルの両者を包含することを意図する。
【００１８】
本発明に係る粘度低減化合物は、任意の時点および任意の簡便な様式でアクリルプラスチゾルに添加できる。所望であれば、アクリルプラスチゾルおよび粘度低減化合物を同時に、例えば従来の混合またはブレンドの設備で混合してもよい。
【００１９】
本発明に係るプラスチゾルを用い、当該分野で公知の方法，例えばキャスティング、コーティング等を利用して多くの製品を形成できる。例えば、プラスチゾルを用いて、繊維製品印刷インク、グローブ、シーラント、接着剤、ボール、玩具、床仕上材、およびコートされた布帛を形成できる。
【００２０】
本明細書全体を通じて用いるような、変性されたＴＭＰＤ，ＴＸＯＬまたは他の分子を特定の反応物質の「反応生成物」として言及することは、分子の特徴を説明する簡便な手法として、そして特定の方法によってまたは特定の反応物質を用いて形成される分子への制限としてではなく、なされる。よって、反応生成物として説明される分子構造を有するが、他の方法によってまたは他の反応物質から得られる任意の分子は、「反応生成物」の本明細書全体で用いる意味の範囲内となる。
【００２１】
以下の例は、発明のより良い理解のために提示する。
【００２２】
例
基本の配合はＤｅｇａｌａｎ  ４８９９Ｆをアクリルとして用い、そして可塑剤  対  アクリルの混合比は、５７：４３であった。この配合物を用いて粘度、粘度安定性およびゲル化プロファイルを測定した。
【００２３】
ブレンド方法
アクリルレジンおよび可塑剤を初めに手動でスパチュラを用いて混合した。これを次いでＶａｃｕｕｍａｔミキサーで６００ｒｐｍで１０分間混合した。
【００２４】
融解方法
プラスチゾルを剥離紙（２５０ミクロン）上にドクターブレードを用いてコートした。これを次いでＷｅｒｎｅｒ  Ｍａｔｈｉｓオーブン中で１６０℃で２分間融解させた。融解のための時間または温度は、印刷プロセスにおける制限に起因して、増大できなかった。融解したコーティングを目視で、標準Ｂｅｎｚｏｆｌｅｘ  ３５４と比較してどうであるか評価した（いずれの更なる試験も検討する前に）。
【００２５】
粘度
粘度は、Ｈａａｋｅ  Ｖｉｓｃｏｔｅｓｔｅｒ  ＶＴ５５０，ＰＫ  １  １°Ｔ，２３℃を用いて測定した。剪断速度を０．１から１００ｓ-1に６０秒間かけて増大させた。粘度を、製造のすぐ後に記録し、次いで２４Ｈ間隔で最大７日間繰り返した。
【００２６】
ゲル化
ゲル化試験は、Ｈａａｋｅ  Ｖｉｓｃｏｔｅｓｔｅｒ  ＶＴ５５０，ＰＫ  １  １°Ｔ，６５℃，剪断速度１２２ｓ-1を用いて行った。
【００２７】
ゲル化
結果（図１に示す）は、Ｂｅｎｚｏｆｌｅｘ  ３５４（対照）ゲルは、ＴＥＧＥＨよりも若干速いことを示す。ＴＥＧＥＨを５０：５０でＢｅｎｚｏｆｌｅｘ  ３５４とブレンドすることは、これを、ブレンドしていないＢｅｎｚｏｆｌｅｘ  ３５４よりも若干速くゲルにする。ｐｚ：レジン比をＴＥＧＥＨで５０：５０に低減することは、最も速いゲル化特性を与えた。これらの配合物の全ては、Ｗｅｒｎｅｒ  Ｍａｔｈｉｓオーブン中、１６０℃にて２分後に良好に融解したと思われた。
【００２８】
粘度
粘度結果（図２〜６に示す）は、ＴＥＧＥＨを基にする配合物が、Ｂｅｎｚｏｆｌｅｘ  ３５４を基にする対照配合物と比べて大幅に低い粘度のプラスチゾルを与えることを示す。可塑剤：レジン比を５０：５０にＴＥＧＥＨで低減することは、５７：４３比でのＢｅｎｚｏｆｌｅｘ  ３５４と比べて大幅に低い粘度をなお与えた。７日間に亘る粘度カーブは、ＴＥＧＥＨを基にする配合物が、Ｂｅｎｚｏｆｌｅｘ  ３５４を基にする対照よりも大幅に低く維持されたことを示した。
【００２９】
本発明を、その好ましい態様を特に参照しながら詳細に説明してきたが、変形および改変を本発明の精神および範囲の範囲内で行うことができることが理解されよう。
【図１】
2011503287.tif 000002
【図２】
2011503287.tif 000003
【図３】
2011503287.tif 000004
【図４】
2011503287.tif 000005
【図５】
2011503287.tif 000006
【図６】
2011503287.tif 000007
【手続補正書】
【提出日】平成22年5月17日(2010.5.17)
【手続補正１】
【補正対象書類名】明細書
【補正対象項目名】００２９
【補正方法】変更
【補正の内容】
【００２９】
本発明を、その好ましい態様を特に参照しながら詳細に説明してきたが、変形および改変を本発明の精神および範囲の範囲内で行うことができることが理解されよう。
本発明は以下の態様を有する。
［１］  アクリルレジン、可塑剤、および粘度低減化合物を含むアクリルプラスチゾル組成物であって、該化合物が：
ａ）２，２，４−トリメチル−１，３−ペンタンジオール（ＴＭＰＤ）、２，２，４−トリメチル−１，３−ペンタンジオールモノイソブチレート（ＴＸＯＬ）、トリエチレングリコール（ＴＥＧ）、ジエチレングリコール（ＤＥＧ）、ポリグリコール（ＰＧ）、テトラエチレングリコール、２−エチルヘキサノール、イソノニルアルコール、ブタノール、またはこれらの混合物；および
ｂ）カルボン酸、脂肪酸、またはこれらの混合物；
の反応によって得られるエステルである、アクリルプラスチゾル組成物。
［２］  カルボン酸または脂肪酸が、６〜１３炭素原子からなる、上記［１］に記載の組成物。
［３］  カルボン酸が、２−エチルヘキサン酸、カプロン酸、ヘプタン酸、カプリル酸、ノナン酸、カプリン酸、ウンデカン酸、ラウリン酸、トリデカン酸、ミリスチン酸、ペンタデカン酸、パルミチン酸、ヘプタデカン酸、アジピン酸、トリメリット酸、安息香酸、およびこれらの混合物からなる群から選択される、上記［２］に記載の組成物。
［４］  脂肪酸が、ステアリン酸、オレイン酸、リノール酸、リノレン酸、ガドレイン酸、バクセン酸、ペトロセリン酸、アラキドン酸からなる群から選択される、上記［２］に記載の組成物。
［５］  ジエステルが、２つのエステル基を有し、該２つのエステル基が、組合せの炭素カウント数約１０〜２０炭素原子を有する、上記［１］に記載の組成物。
［６］  エステル基が、組合せの炭素カウント数約１２〜１８炭素原子を有する、上記［５］に記載の組成物。
［７］  粘度低減化合物が、ＴＸＯＬ  ２−エチルヘキサノエート、ＴＭＰＤ  ビス２−エチルヘキサノエート、ＴＭＰＤ  モノ２−エチルヘキサノエートおよびＴＸＯＬ  モノラウレートの少なくとも１種である、上記［１］に記載の組成物。
［８］  粘度低減化合物が、約１．０質量％〜約３０質量％の量で存在する、上記［１］に記載の組成物。
［９］  粘度低減化合物が、約２．０質量％〜約２０質量％の量で存在する、上記［８］に記載の組成物。
［１０］  粘度低減化合物が、約３．０質量％〜約１５質量％の量で存在する、上記［９］に記載の組成物。
［１１］  低減された粘度を有するアクリルプラスチゾル組成物を製造する方法であって：
ａ）アクリルプラスチゾル；および
ｂ）粘度低減化合物；
を接触させることを含み、該化合物が：
ｉ）２，２，４−トリメチル−１，３−ペンタンジオール（ＴＭＰＤ）、２，２，４−トリメチル−１，３−ペンタンジオールモノイソブチレート（ＴＸＯＬ）、トリエチレングリコール（ＴＥＧ）、ジエチレングリコール（ＤＥＧ）、ポリグリコール（ＰＧ）、テトラエチレングリコール、２−エチルヘキサノール、イソノニルアルコール、ブタノール、またはこれらの混合物；および
ｉｉ）カルボン酸、脂肪酸、またはこれらの混合物；
の反応によって得られるエステルである、方法。
［１２］  カルボン酸または脂肪酸が、６〜１３炭素原子の全異性体からなる、上記［１１］に記載の方法。
［１３］  カルボン酸が、２−エチルヘキサン酸、カプロン酸、ヘプタン酸、カプリル酸、ノナン酸、カプリン酸、ウンデカン酸、ラウリン酸、トリデカン酸、ミリスチン酸、ペンタデカン酸、パルミチン酸、ヘプタデカン酸、アジピン酸、トリメリット酸、安息香酸、およびこれらの混合物からなる群から選択される、上記［１２］に記載の方法。
［１４］  脂肪酸が、ステアリン酸、オレイン酸、リノール酸、リノレン酸、ガドレイン酸、バクセン酸、ペトロセリン酸、アラキドン酸からなる群から選択される、上記［１２］に記載の方法。
［１５］  ジエステルが、２つのエステル基を有し、２つのエステル側鎖が、組合せの炭素カウント数約１０〜２０炭素原子を有する、上記［１１］に記載の方法。
［１６］  ジエステルが、組合せの炭素カウント数約１２〜１８炭素原子を有する２つのエステル鎖を有する、上記［１５］に記載の方法。
［１７］  粘度低減化合物が、ＴＸＯＬ  ２−エチルヘキサノエート、ＴＭＰＤ  ビス２−エチルヘキサノエート、ＴＭＰＤ  モノ２−エチルヘキサノエートおよびＴＸＯＬ  モノラウレートの少なくとも１種である、上記［１１］に記載の方法。
［１８］  粘度低減化合物が、約１．０質量％〜約３０質量％の量で存在する、上記［１１］に記載の方法。
［１９］  粘度低減化合物が、約２．０質量％〜約２０質量％の量で存在する、上記［１８］に記載の方法。
［２０］  粘度低減化合物が、約３．０質量％〜約１５質量％の量で存在する、上記［１９］に記載の方法。
［２１］  上記［１］に記載の組成物を含む、製造物の物品。
［２２］  該物品がインク、グローブ、シーラント、接着剤またはコーティングである、上記［２１］に記載の製造物の物品。
［２３］  該物品が、キャスティングまたはコーティングによって製造されている、上記［２１］に記載の製造物の物品。
【手続補正２】
【補正対象書類名】特許請求の範囲
【補正対象項目名】全文
【補正方法】変更
【補正の内容】
【特許請求の範囲】
【請求項１】
アクリルレジン、可塑剤、および粘度低減化合物を含むアクリルプラスチゾル組成物であって、該化合物が：
ａ）２，２，４−トリメチル−１，３−ペンタンジオール（ＴＭＰＤ）、２，２，４−トリメチル−１，３−ペンタンジオールモノイソブチレート（ＴＸＯＬ）、トリエチレングリコール（ＴＥＧ）、ジエチレングリコール（ＤＥＧ）、ポリグリコール（ＰＧ）、テトラエチレングリコール、２−エチルヘキサノール、イソノニルアルコール、ブタノール、またはこれらの混合物；および
ｂ）カルボン酸、脂肪酸、またはこれらの混合物；
の反応によって得られるエステルである、アクリルプラスチゾル組成物。
【請求項２】
カルボン酸または脂肪酸が、６〜１３炭素原子からなる、請求項１に記載の組成物。
【請求項３】
カルボン酸が、２−エチルヘキサン酸、カプロン酸、ヘプタン酸、カプリル酸、ノナン酸、カプリン酸、ウンデカン酸、ラウリン酸、トリデカン酸、ミリスチン酸、ペンタデカン酸、パルミチン酸、ヘプタデカン酸、アジピン酸、トリメリット酸、安息香酸、およびこれらの混合物からなる群から選択される、請求項２に記載の組成物。
【請求項４】
脂肪酸が、ステアリン酸、オレイン酸、リノール酸、リノレン酸、ガドレイン酸、バクセン酸、ペトロセリン酸、アラキドン酸からなる群から選択される、請求項２に記載の組成物。
【請求項５】
ジエステルが、２つのエステル基を有し、該２つのエステル基が、組合せの炭素カウント数１０〜２０炭素原子を有する、請求項１に記載の組成物。
【請求項６】
粘度低減化合物が、ＴＸＯＬ  ２−エチルヘキサノエート、ＴＭＰＤ  ビス２−エチルヘキサノエート、ＴＭＰＤ  モノ２−エチルヘキサノエートおよびＴＸＯＬ  モノラウレートの少なくとも１種である、請求項１に記載の組成物。
【請求項７】
粘度低減化合物が、１．０質量％〜３０質量％の量で存在する、請求項１に記載の組成物。
【請求項８】
低減された粘度を有するアクリルプラスチゾル組成物を製造する方法であって：
ａ）アクリルプラスチゾル；および
ｂ）粘度低減化合物；
を接触させることを含み、該化合物が：
ｉ）２，２，４−トリメチル−１，３−ペンタンジオール（ＴＭＰＤ）、２，２，４−トリメチル−１，３−ペンタンジオールモノイソブチレート（ＴＸＯＬ）、トリエチレングリコール（ＴＥＧ）、ジエチレングリコール（ＤＥＧ）、ポリグリコール（ＰＧ）、テトラエチレングリコール、２−エチルヘキサノール、イソノニルアルコール、ブタノール、またはこれらの混合物；および
ｉｉ）カルボン酸、脂肪酸、またはこれらの混合物；
の反応によって得られるエステルである、方法。
【請求項９】
カルボン酸または脂肪酸が、６〜１３炭素原子の全異性体からなる、請求項８に記載の方法。
【請求項１０】
カルボン酸が、２−エチルヘキサン酸、カプロン酸、ヘプタン酸、カプリル酸、ノナン酸、カプリン酸、ウンデカン酸、ラウリン酸、トリデカン酸、ミリスチン酸、ペンタデカン酸、パルミチン酸、ヘプタデカン酸、アジピン酸、トリメリット酸、安息香酸、およびこれらの混合物からなる群から選択される、請求項９に記載の方法。
【請求項１１】
脂肪酸が、ステアリン酸、オレイン酸、リノール酸、リノレン酸、ガドレイン酸、バクセン酸、ペトロセリン酸、アラキドン酸からなる群から選択される、請求項９に記載の方法。
【請求項１２】
ジエステルが、２つのエステル基を有し、２つのエステル側鎖が、組合せの炭素カウント数１０〜２０炭素原子を有する、請求項８に記載の方法。
【請求項１３】
粘度低減化合物が、ＴＸＯＬ  ２−エチルヘキサノエート、ＴＭＰＤ  ビス２−エチルヘキサノエート、ＴＭＰＤ  モノ２−エチルヘキサノエートおよびＴＸＯＬ  モノラウレートの少なくとも１種である、請求項８に記載の方法。
【請求項１４】
粘度低減化合物が、１．０質量％〜３０質量％の量で存在する、請求項８に記載の方法。
【請求項１５】
請求項１に記載の組成物を含む、製造物の物品。
【国際調査報告】
2011503287.tif 000008
2011503287.tif 000009
2011503287.tif 000010